ИЗОПОРИСТАЯ МЕМБРАНА И СПОСОБ ЕЕ ПОЛУЧЕНИЯ

1. Способ получения полимерной мембраны, в частности мембраны для ультрафильтрации или мембраны для нанофильтрации, где полимерная мембрана является интегрально асимметричной полимерной мембраной, содержащей активную в отношении отделения поверхность мембраны с равномерным распределением пор, причем регулярная, микрофазная структура поверхности мембраны переходит бесшовным образом в губчатую структуру интегрально симметричной мембраны, включающий следующие стадии:
растворение одного или нескольких полимеров, из которых по меньшей мере один полимер является блоксополимером, в растворе для литья, включающем один растворитель или несколько растворителей, или в растворе для литья с по меньшей мере одним растворителем и по меньшей мере одним компонентом, не являющемся растворителем,
распределение в виде покрытия раствора для литья с одним или несколькими растворенными в нем полимерами в виде пленки,
погружение пленки в осадительную ванну, включающую по меньшей мере один компонент, не являющийся растворителем для блоксополимера, с осаждением или получением пленки для мембраны, где по меньшей мере один блоксополимер имеет структуру вида А-В, или А-В-А, или А-В-С, в которой А, или В, или С, представляют собой соответственно полистирол, поли-4-винилпиридин, поли-2-винилпиридин, полибутадиен, полизопрен, статистический поли(этилен-бутилен), поли(этилен-пропилен) с чередованием звеньев, полисилоксан, полиалкиленоксид, поли-ε-капролактон, полилактид, полиалкилметакрилат, полиметакриловую кислоту, полиалкилакрилат, полиакриловую кислоту, полигидроксиэтилметакрилат, полиакриламид или поли-N-алкилакриламид.
2. Способ по п.1, отличающийся тем, что в качестве растворителя используется диметилформамид, и/или диметилацетамид, и/или N-метилпирролидон, и/или диметилсульфоксид, и/или тетрагидрофуран.
3. Способ по п.1 или 2, отличающийся тем, что в качестве осадительной ванны используется вода, и/или метанол, и/или этанол, и/или ацетон.
4. Способ по п.1, отличающийся тем, что концентрация одного или нескольких полимеров, растворенных в растворе для литья, находится в интервале от 5 до 30 мас.%, предпочтительно от 10 до 25 мас.% от массы раствора для литья.
5. Полимерная мембрана, в частности мембрана для ультрафильтрации или мембрана для нанофильтрации, где полимерная мембрана является интегрально асимметричной полимерной мембраной, содержащей активную в отношении отделения поверхность мембраны с равномерным распределением пор, причем регулярная микрофазная структура поверхности мембраны переходит бесшовным образом в губчатую структуру интегрально симметричной мембраны, изготовленная способом по одному из пп.1-4.
8
2
6. Полимерная мембрана по п.5, отличающаяся тем, что плотность поверхностных пор данной мембраны составляет по меньшей мере 10 пор/см.
max
min
7. Полимерная мембрана по п.5 или 6, отличающаяся тем, что диаметр ее поверхностных пор в основном удовлетворяет условию, согласно которому соотношение максимального диаметра d и минимального диаметра d составляет меньше трех.
8. Применение полимерной мембраны по одному из пп.5-7 в качестве мембраны для ультрафильтрации или мембраны для нанофильтрации, в частности, для коллоидных частиц или белков.